【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
フルオロポリマー粒子を含む安定化水性フルオロポリマー分散物であって、前記分散物の重量を基準にして約３００ｐｐｍ未満のフルオロ界面活性剤を含有し、陽イオン性界面活性剤を含むことを特徴とする分散物。
【請求項２】
安定化フルオロ界面活性剤含有水性フルオロポリマー分散物のフルオロ界面活性剤含量の低減方法であって、
前記安定化フルオロ界面活性剤含有水性フルオロポリマー分散物のフルオロ界面活性剤含量を予め定められたレベルに低減する工程と、
前記分散物に陽イオン性界面活性剤を加える工程と
を含むことを特徴とする方法。
【請求項３】
安定化フルオロ界面活性剤含有水性フルオロポリマー分散物のフルオロ界面活性剤含量の低減方法であって、
前記安定化フルオロ界面活性剤含有水性フルオロポリマー分散物を陰イオン交換樹脂と接触させて、フルオロ界面活性剤含量を予め定められたレベルに低減する工程と、
フルオロ界面活性剤含量が低減された後に前記陰イオン交換樹脂を前記分散物から分離する工程と、
陽イオン性界面活性剤を前記分散物に加える工程と
を含むことを特徴とする方法。
【請求項４】
安定化された低減フルオロ界面活性剤水性フルオロポリマー分散物の粘度の制御方法であって、
陽イオン性界面活性剤を、分散物粘度を予め定められたレベルに低減するのに十分な量で加える工程
を含むことを特徴とする方法。
【手続補正２】
【補正対象書類名】明細書
【補正対象項目名】００３２
【補正方法】変更
【補正の内容】
【００３２】
陽イオン性界面活性剤は、本方法が実施される様々な時間に安定化分散物に加えることができる。好ましくは、陽イオン性界面活性剤は、陽イオン性界面活性剤がフルオロ界面活性剤と錯体を形成し、その除去を妨げるかもしれないのでフルオロ界面活性剤の除去後に加えられる。陽イオン性界面活性剤は、必要に応じて濃縮後に加えることができる。しかしながら、幾つかの低減フルオロ界面活性剤分散物で濃縮時に観察される粘度の著しい増加は、陽イオン性界面活性剤が濃縮前に加えられた場合には回避することができる。
以下に、本発明の好ましい態様を示す。
［１］  フルオロポリマー粒子を含む安定化水性フルオロポリマー分散物であって、前記分散物の重量を基準にして約３００ｐｐｍ未満のフルオロ界面活性剤を含有し、陽イオン性界面活性剤を含むことを特徴とする分散物。
［２］  前記フルオロポリマー粒子が約１００〜約３５０ｎｍの平均粒度を有することを特徴とする［１］に記載の分散物。
［３］  分散物の固形分含量が約３０〜約７０重量％であることを特徴とする［１］に記載の分散物。
［４］  分散物の固形分含量が約４５〜約７０重量％であることを特徴とする［１］に記載の分散物。
［５］  前記陽イオン性界面活性剤が分散物の重量を基準にして少なくとも約１００ｐｐｍの量で存在することを特徴とする［１］に記載の分散物。
［６］  前記陽イオン性界面活性剤が分散物の重量を基準にして約１００ｐｐｍ〜約１０００ｐｐｍの量で存在することを特徴とする［１］に記載の分散物。
［７］  非イオン性界面活性剤をさらに含むことを特徴とする［１］に記載の分散物。
［８］  前記非イオン性界面活性剤が分散物の重量を基準にして約１〜約５重量％の量で存在することを特徴とする［７］に記載の分散物。
［９］  前記陽イオン性界面活性剤が第四級アンモニウムのハロゲン化物または水酸化物であることを特徴とする［１］に記載の分散物。
［１０］  前記陽イオン性界面活性剤が式
【化１】
2008525590.tif 000001
（式中、Ｒ1は長鎖アルキル炭化水素、アルキル化アリール炭化水素であり、およびＲ2、Ｒ3およびＲ4は同一または異なるアルキル基であり、および該アルキル基は、環状構造を含有してもよく、かつ、線状または分枝状のいずれであってもよく、およびＹはＦ、Ｃｌ、ＢｒまたはＯＨである）
の化合物であることを特徴とする［８］に記載の分散物。
［１１］  Ｒ1が８〜２８個の炭素原子を含有するアルキル基であることを特徴とする［１０］に記載の分散物。
［１２］  Ｒ1が１２〜１８個の炭素原子を含有するアルキル基であることを特徴とする［１０］に記載の分散物。
［１３］  Ｒ2、Ｒ3およびＲ4が同一または異なり、および１〜１６個の炭素原子を有するアルキル基を含む群から選択されることを特徴とする［１０］に記載の分散物。
［１４］  Ｒ2、Ｒ3およびＲ4が同一または異なり、およびメチルまたはエチルを含む群から選択されることを特徴とする［１０］に記載の分散物。
［１５］  前記分散物の重量を基準にして約１００ｐｐｍ未満のフルオロ界面活性剤を含有することを特徴とする［１］に記載の分散物。
［１６］  前記分散物の重量を基準にして約５０ｐｐｍ未満のフルオロ界面活性剤を含有することを特徴とする［１］に記載の分散物。
［１７］  安定化フルオロ界面活性剤含有水性フルオロポリマー分散物のフルオロ界面活性剤含量の低減方法であって、
前記安定化フルオロ界面活性剤含有水性フルオロポリマー分散物のフルオロ界面活性剤含量を予め定められたレベルに低減する工程と、
前記分散物に陽イオン性界面活性剤を加える工程と
を含むことを特徴とする方法。
［１８］前記安定化フルオロ界面活性剤含有水性フルオロポリマー分散物が約１５〜約７０重量％の固形分含量を有することを特徴とする［１７］に記載の方法。
［１９］  前記陽イオン性界面活性剤が分散物の重量を基準にして少なくとも約１００ｐｐｍの量で加えられることを特徴とする［１７］に記載の方法。
［２０］  前記陽イオン性界面活性剤が分散物の重量を基準にして約１００ｐｐｍ〜約１０００ｐｐｍの量で加えられることを特徴とする［１７］に記載の方法。
［２１］  前記安定化フルオロ界面活性剤含有水性フルオロポリマー分散物が非イオン性界面活性剤を含むことを特徴とする［１７］に記載の方法。
［２２］  前記非イオン性界面活性剤が分散物の重量を基準にして約１〜約５％の量で存在することを特徴とする［２１］に記載の方法。
［２３］  前記分散物を濃縮する工程をさらに含むことを特徴とする［２１］に記載の方法。
［２４］  フルオロ界面活性剤含量を低減する前記工程が前記濃縮の前に行われることを特徴とする［２１］に記載の方法。
［２５］  前記陽イオン性界面活性剤が前記濃縮の前に加えられることを特徴とする［２１］に記載の方法。
［２６］  前記安定化分散物が少なくとも約２５重量％の固形分含量を有することを特徴とする［１７］に記載の方法。
［２７］  前記安定化分散物が少なくとも約３０重量％の固形分含量を有することを特徴とする［１７］に記載の方法。
［２８］  前記安定化分散物が少なくとも約３５重量％の固形分含量を有することを特徴とする［１７］に記載の方法。
［２９］  安定化フルオロ界面活性剤含有水性フルオロポリマー分散物のフルオロ界面活性剤含量の低減方法であって、
前記安定化フルオロ界面活性剤含有水性フルオロポリマー分散物を陰イオン交換樹脂と接触させて、フルオロ界面活性剤含量を予め定められたレベルに低減する工程と、
フルオロ界面活性剤含量が低減された後に前記陰イオン交換樹脂を前記分散物から分離する工程と、
陽イオン性界面活性剤を前記分散物に加える工程と
を含むことを特徴とする方法。
［３０］  前記陰イオン交換樹脂が第一級アミン、第二級アミン、第三級アミン、および第四級アンモニウム基からなる群から選択された官能基を有することを特徴とする［２９］に記載の方法。
［３１］  前記陰イオン交換樹脂が第四級アンモニウム基を含むことを特徴とする［２９］に記載の方法。
［３２］  前記陰イオン交換樹脂が水酸化物形にあることを特徴とする［２９］に記載の方法。
［３３］  前記安定化フルオロ界面活性剤含有水性フルオロポリマー分散物を陰イオン交換樹脂と接触させる前記工程が、フルオロ界面活性剤含量を約３００ｐｐｍ未満の予め定められたレベルに低減することを特徴とする［２９］に記載の方法。
［３４］  前記安定化フルオロ界面活性剤含有水性フルオロポリマー分散物を陰イオン交換樹脂と接触させる前記工程が、フルオロ界面活性剤含量を約１００ｐｐｍ未満の予め定められたレベルに低減することを特徴とする［２９］に記載の方法。
［３５］  前記安定化フルオロ界面活性剤含有水性フルオロポリマー分散物を陰イオン交換樹脂と接触させる前記工程が、フルオロ界面活性剤含量を約５０ｐｐｍ未満の予め定められたレベルに低減することを特徴とする［２９］に記載の方法。
［３６］  安定化された低減フルオロ界面活性剤水性フルオロポリマー分散物の粘度の制御方法であって、
陽イオン性界面活性剤を、分散物粘度を予め定められたレベルに低減するのに十分な量で加える工程
を含むことを特徴とする方法。